(57)【特許請求の範囲】
【請求項１】
光触媒能を有する酸化物粒子、溶媒可溶性ジルコニウム化合物および、水または水と有機溶媒を含有してなる組成物であって、該酸化物粒子の比表面積が５０〜４００ｍ２／ｇであり、該ジルコニウム化合物が、オキシ塩化ジルコニウム、ヒドロキシ塩化ジルコニウム、硝酸ジルコニウム、硫酸ジルコニウム、酢酸ジルコニウム、炭酸ジルコニウムアンモニウム、炭酸ジルコニウムカリウム、炭酸ジルコニウムアンモニウム、燐酸ナトリウムジルコニウムおよびプロピオン酸ジルコニウムからなる群から選ばれる少なくとも一種であることを特徴とする組成物。
【請求項２】
光触媒能を有する酸化物粒子の平均粒子径が０．０１〜０．１μｍの範囲である請求項１に記載の組成物。
【請求項３】
該酸化物粒子が酸化チタンである請求項１または２に記載の組成物。
【請求項４】
該ジルコニウム化合物が光触媒能を有する酸化物粒子１００重量部に対して、ＺｒＯ２に換算して、３〜２００重量部含有されている請求項１〜３のいずれかに記載の組成物。
【請求項５】
さらに、グリセリン、ポリビニルアルコール、メチルセルロース、ポリエチレングリコール、ポリアクリル酸およびポリメタクリル酸からなる群から選ばれる少なくとも一種が含有されている請求項１ないし４のいずれかに記載の組成物。
【請求項６】
さらに、銀、銅、パラジウムおよび白金からなる群から選ばれる少なくとも一種の金属が含有されている請求項１ないし５のいずれかに記載の組成物。
【請求項７】
請求項１〜６のいずれかに記載の組成物から形成されたことを特徴とする薄膜。
【請求項８】
膜厚が０．０５〜２μｍの範囲である請求項７に記載の薄膜。
【請求項９】
スピンコート法、フローコート法、ディップコート法、スプレーコート法、バーコート法および刷毛塗り法からなる群から選ばれる少なくとも一種の方法を用いて該組成物を塗布し、薄膜を形成せしめることからなる、請求項７または８に記載の薄膜の製造方法。
【請求項１０】
請求項１〜６のいずれかに記載の組成物を基材表面に塗布し、得られる薄膜を硬化せしめてなる、薄膜と基材との複合体。
【請求項１１】
薄膜の膜厚が０．０５〜２μｍの範囲である請求項１０に記載の複合体。
【請求項１２】
基材がセラミックス、金属、ガラス、プラスチック、紙、木材、コンクリート、電灯または照明器具である請求項１０または１１に記載の複合体。
【請求項１３】
基材と薄膜との間に中間層を有する請求項１０ないし１２に記載の複合体。
【請求項１４】
中間層が、シリカおよびフッ素樹脂からなる群から選ばれる少なくとも１種を含む請求項１３に記載の複合体。
【発明の詳細な説明】
【０００１】
【技術分野】
【０００２】
本発明は、光触媒能を十分に高い水準に維持し、経時増粘が極めて少なく作業性に優れた特徴を有し、薄膜形成材料として基材にコーティングした場合に良好な接着性を示す光触媒性酸化物含有組成物に関する。
【背景技術】
【０００３】
酸化チタンなどの酸化物の光触媒作用を利用した研究開発が、近年盛んに行われている。有害物質の除去による防汚、大気中のアンモニア、硫黄化合物などの分解浄化、細菌類の殺菌などの優れた機能を持ち、多様な分野での応用が期待されている。
光触媒能を有する（以下、光触媒性という）酸化物粒子の形態は、利用目的によりバルク粒子、ゾル、薄膜などとさまざまである。実用的見地からみると、取り扱いの容易なことから薄膜にされる場合が多い。
【０００４】
光触媒性酸化物粒子を薄膜化する方法としては、例えば、金属のアルコキシドからゾルゲル法によってガラス表面に光触媒性酸化物薄膜を形成する方法が知られている。
しかしながら、このゾルゲル方法は、出発原料が高価であり、また、多量の有機溶剤を使用するため、作業環境などの安全上の問題があった。また、薄膜を金属酸化物にして強固にガラス表面に接着するには高温での処理を必要とするため、光触媒膜を形成すべき基材は耐熱材料に限定され、用途拡大の妨げとなっていた。
【０００５】
光触媒性酸化物粒子をバインダーを介して基材に接着させる試みとして、例えば、特開平８−１６４３３４には、加水分解性珪素化合物の加水分解物をバインダーとする塗膜形成性組成物が、また、特開平９−１８８８５０には、シロキサンポリマーあるいはシリケートとからなる塗膜形成要素と、加水分解性シラン誘導体モノマーとをバインダーとするコーティング組成物が提案されている。しかしながら、いずれも加水分解性珪素化合物を用いるため、加水分解が徐々に起って縮重合反応が進み、その結果、組成物の保管中における接着力の低下や粘度上昇を招き、ポットライフ（可使時間）が短いなどの問題点を残していた。
【０００６】
特開平８−１６４３３４には、光触媒作用を有する酸化チタン、加水分解可能な有機金属化合物および水性溶媒を含有するコーティング組成物が提案されている。この組成物も、有機金属化合物の加水分解が起こるため組成物の保管中に経時増粘、接着力の低下を生じる。従って、この組成物は、二液型の形態で使用し、水や触媒の添加をコーティングの直前に行わざるを得ず、取扱性に劣る。
【０００７】
光触媒性酸化物薄膜をガラス、プラスチックなどの基材に担持固定して、光触媒能を役立てようという試みは、上記のように、種々なされているが、要求される諸特性のレベルは高く、それらをバランスよく満足するものはいまだ見出されていない。
【発明の開示】
【０００８】
本発明の目的は、光触媒性酸化物の光触媒能を十分に高い水準に維持し、経時増粘が極めて少なく作業性に優れ、薄膜形成材料として基材にコーティングした場合に良好な接着性を示す光触媒性酸化物含有組成物を提供することにある。
本発明の他の目的は、上記の光触媒性酸化物含有組成物から形成される薄膜を提供することにある。
【０００９】
本発明のさらに他の目的は、上記の光触媒性酸化物含有組成物を基材表面に塗布して形成してなる、透明で基材によく密着結合し、容易に剥離しない薄膜と基材とからなる複合体を提供することにある。
【００１０】
本発明者らは、薄膜形成材料として好適な光触媒性酸化物含有組成物について種々検討したところ、特定のジルコニウム化合物を添加した光触媒性酸化物含有組成物が、光触媒能を十分に高い水準に維持し、経時増粘が極めて少なく作業性に優れ、良好な接着性を示す薄膜形成材料として好適であることを見出し、本発明を完成するに至った。
【００１１】
すなわち、本発明によれば、光触媒能を有する酸化物粒子、溶媒可溶性ジルコニウム化合物および、水または水と有機溶媒を含有してなる組成物であって、該酸化物粒子の比表面積が５０〜４００ｍ２／ｇであり、該ジルコニウム化合物が、オキシ塩化ジルコニウム、ヒドロキシ塩化ジルコニウム、硝酸ジルコニウム、硫酸ジルコニウム、酢酸ジルコニウム、炭酸ジルコニウムアンモニウム、炭酸ジルコニウムカリウム、炭酸ジルコニウムアンモニウム、燐酸ナトリウムジルコニウムおよびプロピオン酸ジルコニウムからなる群から選ばれる少なくとも一種であることを特徴とする組成物が提供される。
【００１２】
さらに、本発明によれば、上記の光触媒性酸化物含有組成物から形成される薄膜が提供される。
さらに、本発明によれば、スピンコート法、フローコート法、ディップコート法、スプレーコート法、バーコート法および刷毛塗り法からなる群から選ばれる少なくとも一種の方法を用いて該組成物を塗布し、薄膜を形成せしめることからなる、上記薄膜の製造方法が提供される。
【００１３】
さらに、本発明によれば、上記光触媒性酸化物含有組成物を基材表面上に塗布し、得られる薄膜を硬化せしめてなる薄膜と基材との複合体が提供される。
【発明を実施するための最良の形態】
【００１４】
本発明に用いられる光触媒性酸化物粒子は、結晶の伝導体と価電子帯の間のバンドギャップよりも大きなエネルギーをもつ光を照射すると、有機化合物の酸化還元反応に対し触媒活性を示す金属酸化物からなる。
上記のような光触媒性を示す金属化合物の具体例としては、ルチル型酸化チタン、アナターゼ型酸化チタン、ブルーカイト型酸化チタン、チタン酸ストロンチウム、酸化すず、酸化亜鉛、酸化鉄などが挙げられる。
【００１５】
上記の光触媒反応は、酸化物粒子の表面付近でおこるため、光触媒活性の見地からは酸化物粒子は微細なものが好ましいが、平均粒径が０．００５μｍより小さいものは製造が難しい。平均粒径は、好ましくは０．０１〜０．１μｍの範囲のものが用いられる。その比表面積は５０〜４００ｍ２／ｇの範囲である。
【００１６】
光触媒性金属酸化物の中でも、酸化チタンは、上記のような微粒子が手に入りやすく、また、無害で化学的に安定であることから、最も好適に用いられる。酸化チタンは公知の方法で得られるものが制限なく用いることができる。加水分解で酸化チタンを得る場合には、加水分解により生成した酸化チタン含有ゾルを用いることもできる。また、このゾルから酸化チタン微粒子の粉末を得、これを溶媒に分散させて用いることもできる。その他酸化チタン微粒子は公知の気相法で得られたものでもよい。特に好ましい酸化チタン微粒子を得る方法は、操作し易く、かつ安価であることから塩化チタンまたは硫酸チタンを加水分解する方法である。
【００１７】
加水分解方法は特に制限はないが、加水分解槽に還流冷却器を取付け、蒸発するガスを凝縮させて加水分解槽に還流する方法が望ましい。この方法により調製される酸化チタン粒子は分散性および薄膜にした場合の透明性が良好である。
組成物中の光触媒性酸化物の配合量は、前記組成物の合計量に対し１〜２５重量％の範囲が好ましい。１重量％未満では、光触媒能が十分でなく、また、２５重量％を超えると、酸化物粒子の分散性が低下し粘度の増加をもたらし、組成物の不安定化を招くので好ましくない。
【００１８】
本発明で用いるジルコニウム化合物は、光触媒性酸化物含有組成物を基材に塗布した際にバインダーとして作用するものであって、水または有機溶剤に溶解するものである。
【００１９】
水溶性ジルコニウム化合物は、オキシ塩化ジルコニウム、ヒドロキシ塩化ジルコニウム、硝酸ジルコニウム、硫酸ジルコニウム、酢酸ジルコニウムなどの酸性水溶液を形成するもの、および、炭酸ジルコニウムアンモニウム、炭酸ジルコニウムカリウム、炭酸ジルコニウムアンモニウム、燐酸ナトリウムジルコニウムなどのアルカリ性水溶液を形成するものから選ばれ、また、有機溶剤に溶けるジルコニウム化合物としてはプロピオン酸ジルコニウムが挙げられる。特に、オキシ塩化ジルコニウム、ヒドロキシ塩化ジルコニウム、硝酸ジルコニウム、炭酸ジルコニウムアンモニウムなどの水溶性ジルコニウム化合物は、有機溶剤を用いずに組成物を調製できるので作業環境の面から好ましい。
【００２０】
ジルコニウム化合物は単独で用いても、または２種以上を組合せて用いてもよい。また、ジルコニウム化合物は光触媒性酸化物含有組成物の調製時に出発原料として用いられるが、組成物の調製後に水や有機溶剤と反応して別の化合物となってもよい。
【００２１】
水分散光触媒性酸化物ゾルを用いる場合は、ｐＨショックを起こさぬよう、水分散光触媒性酸化物ゾルが酸性の場合は、酸性を示すジルコニウム化合物を用いることが好ましく、また、水分散光触媒性酸化物ゾルがアルカリ性の場合は、アルカリ性を示すジルコニウム化合物を用いることが好ましい。また、酸性ゾルにアルカリを添加したり、アルカリ性ゾルに酸を添加してジルコニア化合物と混合することも可能である。
【００２２】
光触媒性酸化物粒子に対するジルコニウム化合物の配合量は、光触媒性酸化物粒子１００重量部に対し、ジルコニウム化合物をＺｒＯ２に換算した重量比で３〜２００重量部の範囲が好ましい。ジルコニウム化合物が３重量部未満では、基板上に形成された薄膜が基板に固着化する結合力が弱くなる。光触媒性酸化物粒子に対するジルコニウム化合物の相対的量が増大すると光触媒能が低下し、２００重量部を超えると光触媒能がかなり低下する。また、光触媒性酸化物粒子が酸化チタンである場合、ジルコニウム化合物と酸化チタンとの割合を変えることによって、紫外線照射による接触角の変化の程度を制御することができる。以上のことから、より好ましい配合量は５〜６０重量部の範囲である。
【００２３】
本発明の光触媒性酸化物含有組成物の調製に用いられる溶媒は、水または水と有機溶媒からなる。有機溶媒は親水性のものが好ましい。親水性有機溶媒として、例えば、メタノール、エタノール、プロパノール、ブタノールなどの一価アルコール類、エチレングリコール、ジエチレングリコール、グリセリンなどの多価アルコール類、アセトン、メチルエチルケトンなどのケトン類、酢酸エチル、酢酸ブチルなどのエステル類、エチルセロソルブなどのセロソルブ類が挙げられる。これらは、単独でも２種類以上を混合してもよいが、組成物の安定性、基材の種類、成膜時の乾燥条件、経済性などを考慮して決めることが好ましい。
【００２４】
本発明の組成物は光触媒能を有する酸化物粒子、溶媒可溶性ジルコニウム化合物および溶媒から主としてなるが、さらに種々の添加剤を含有していてもよい。例えば、組成物の成膜形成性を高めるために、グリセリン、ポリビニルアルコール、メチルセルロース、ポリエチレングリコールなどの増粘剤、ポリアクリル酸、ポリメタクリル酸などの分散剤などを含有することができる。また必要に応じて、表面に付着した細菌類を暗所においても殺菌するため、銀、銅などの金属粒子を添加してもよく、また、光触媒活性を高めるため、パラジウム、白金などの白金族金属を添加してもよい。これらの添加剤は、それぞれ、１０〜１００００ｐｐｍ程度の量で用いられる。
【００２５】
本発明の組成物は、上記の光触媒性酸化物粒子、溶媒可溶性ジルコニウム化合物および溶媒、さらに必要により上記の各種添加剤を添加し、撹拌することにより調製され、そのままで保管が可能で保存安定性もよい。
【００２６】
本発明に係る組成物を各種の材料および成形体からなる基材に塗布し、基材の表面に光触媒性酸化物薄膜を形成させることができる。基材としては、ガラス、プラスチック、セラミックス、金属、木材、紙、コンクリートなどほとんど際限なく対象とすることができ、特にガラスが好適である。また、電灯や照明器具なども基材として適している。この場合、該組成物内の溶媒として水と有機溶剤との混合系が好適である。
【００２７】
基材表面上に形成する薄膜の膜厚は、０．０５〜２μｍの範囲が好適である。０．０５μｍより薄いと、光触媒能が十分でなく、また、光触媒反応は表面付近で起こるので、２μｍを超える膜厚は剥離し易く、また経済性の面から好ましくない。
【００２８】
本発明に係る組成物を基材表面に塗布する方法としては、スピンコート法、フローコート法、ディップコート法、スプレーコート法、バーコート法、刷毛塗り法などが採用できる。また、酸化物粒子による基材の劣化を防ぐため、塗布に先立って、あらかじめシリカ、フッ素樹脂などをアンダーコートすることによって中間層を形成してもよい。
【００２９】
塗布した後、塗膜は硬化せしめられる。硬化方法としては、室温放置、熱処理などが挙げられる。硬化温度は、２０〜２００℃、好ましくは２０〜１５０℃の範囲である。硬化時間は、溶剤にもよるが、一般に、１００℃の場合は１０分程度でよい。耐熱性基材の場合には、２００〜４００℃で熱処理し、光触媒性酸化物粒子を焼結させることも可能である。
【００３０】
以下、実施例によって具体的に説明するが、本発明は実施例に限定されるものではない。
水分散酸化チタンゾルの調製
四塩化チタン（純度９９．９％）に水を加え、四塩化チタン濃度が０．２５モル／リットル（酸化チタン換算２重量％）となるように溶液を調製した。この時、水溶液の液温が５０℃以上に上昇しないように冷却装置で水冷した。次に、この水溶液１リットルを還流冷却器付きの反応層に装入し、沸点付近（１０４℃）まで加熱し、６０分間保持して加水分解し、水分散酸化チタンゾルを調製した。デカシテーションによって濃縮した後、旭化成工業（株）製電気透析装置Ｇ３を用いて酸化チタン濃度２５重量％、ｐＨ５．５の水分散酸化チタンゾルを得た。この一部を取って酸化チタンの粒径を電気泳動光散乱光度計で調べたところ、平均粒子径は０．０５μｍ、比表面積は１２２ｍ２／ｇであった。
この酸化チタンゾルを用いて次のようにコーティング液（組成物）を調製した。
【００３１】
実施例１
上記酸性水分散酸化チタンゾルに塩酸を加え、酸化チタン濃度２０重量％、ｐＨ４とした。次に、このゾル２０ｇに酢酸ジルコウニウム水溶液（ＺｒＯ２として２２重量％含有）６ｇと純水２８ｇを加え、コーティング液を調製した。その結果、コーティング液のＺｒＯ２／ＴｉＯ２（重量比）は３３％となった。
【００３２】
実施例２
上記酸性水分散酸化チタンゾルに水を加え、酸化チタン濃度２０重量％、ｐＨ５．５とした。次に、このゾル２０ｇに酢酸ジルコニウム水溶液（ＺｒＯ２として２２重量％含有）１０ｇと純水２４ｇを加え、コーティング液を調製した。その結果、コーティング液のＺｒＯ２／ＴｉＯ２（重量比）は５５％となった。
【００３３】
実施例３
上記酸性水分散酸化チタンゾルに硝酸を加え、酸化チタン濃度２０重量％、ｐＨ３．５とした。次に、このゾル２０ｇに酢酸ジルコニウム水溶液（ＺｒＯ２として２０重量％含有）８ｇと純水２７ｇを加え、コーティング液を調製した。その結果、コーティング液のＺｒＯ２／ＴｉＯ２（重量比）は４０％となった。
【００３４】
実施例４
上記酸性水分散酸化チタンゾルに水とエタノールを加え、酸化チタン濃度１０重量％、ＰＨ５．５とした。次に、このゾル４０ｇにヒドロキシ塩化ジルコニウム水溶液（ＺｒＯ２として２０重量％含有）１０ｇと純水１０ｇを加え、コーティング液を調製した。その結果、コーティング液のＺｒＯ２／ＴｉＯ２（重量比）は５０％となった。また、水とエタノールの比率は２５：７５（重量比）となった。
【００３５】
実施例５
実施例４において、酸性水分散酸化チタンゾルの代わりに、市販のアナターゼ型酸化チタン粒子（酸化チタン比表面積２７０ｍ２／ｇ）を用いて濃度３０重量％、ＰＨ１．５の酸性水分散酸化チタンゾルを用意し、この酸化チタンゾル１３．３ｇにヒドロキシ塩化ジルコニウム水溶液（ＺｒＯ２として２０重量％含有）９ｇとエタノール２０ｇを加え、コーティング液を調製した。その結果、コーティング液のＺｒＯ２／ＴｉＯ２（重量比）は４５％となった。また、水とエタノールの比率は１０：９０（重量比）となった。
【００３６】
実施例６
上記酸性水分散酸化チタンゾルにアンモニアとメチルアルコールを加え、酸化チタン濃度２０重量％、ｐＨ９のアルカリ性水分散ゾルとした。次に、このゾル２０ｇに酢酸ジルコニウム・アンモニウム水溶液（ＺｒＯ２として２０重量％含有）８．５ｇとメチルアルコール１０ｇを加え、コーティング液を調製した。その結果、コーティング液のＺｒＯ２／ＴｉＯ２（重量比）は４２．５％となった。また、水とメタノールの比率は１５：８５（重量比）となった。
【００３７】
実施例７
上記酸性水分散酸化チタンゾルに塩酸とエチルアルコールを加え、酸化チタン濃度２０重量％、ｐＨ４とした。次に、このゾル２０ｇにヒドロキシ塩化ジルコニウム水溶液（ＺｒＯ２として２０重量％含有）４ｇとエチルアルコール１０ｇを加え、コーティング液を調製した。その結果、コーティング液のＺｒＯ２／ＴｉＯ２（重量比）は２０％となった。また、水とメタノールの比率は２５：７５（重量比）となった。
【００３８】
比較例１
酸化チタン濃度２０重量％、ｐＨ２の水分散酸化チタンゾル２０ｇにテトラエトキシシラン５ｇ、エタノール１０ｇ、イソプロパノール２０ｇを加え、コーティング液を調製した。その結果、コーティング液のＳｉＯ２／ＴｉＯ２（重量比）は３５％となった。
【００３９】
比較例２
酸化チタン濃度２０重量％、ｐＨ４の水分散酸化チタンゾル２０ｇにテトラメトキシシラン５．２ｇ、メタノール１０ｇ、純水２０ｇを加え、コーティング液を調製した。その結果、コーティング液のＳｉＯ２／ＴｉＯ２（重量比）は５０％となった。
【００４０】
比較例３
酸化チタン濃度２０重量％、ｐＨ２の水分散酸化チタンゾル２０ｇに純水３０ｇを加えてコーティング液を調製した。
【００４１】
成膜
実施例、比較例それぞれのコーティング液２ｍｌを７６×２６ｍｍのソーダライムガラスに塗布し、垂直に１０分間保持して余分なコーティング液を流下除去した。１５０℃に設定した乾燥機中で１０分間保持して塗膜を硬化せしめた。かくして得られた酸化チタン薄膜について、下記測定法に準拠して、透明性、光触媒能、密着性、付着性、鉛筆硬度、増粘率（経時粘度安定性）および水の接触角変化を測定した。その結果を表１に示す。
また、室温で３０日保存した実施例、比較例それぞれのコーティング液から同様にして得た酸化チタン薄膜について同様に各種評価を行った。これらの結果を表２に示す。
【００４２】
透明性は、（有）東京電色技術センター社製のヘイズメーター（ＪＩＳ Ｋ６７１８準拠）で測定し、下記３段階で評価した。
Ａ：ヘイズ率２．０％未満
Ｂ：ヘイズ率２．０％以上５．０％未満
Ｃ：ヘイズ率５％以上
【００４３】
光触媒能は、赤インク数滴を基板に塗布し、ブラックライト（３６５ｎｍ）を紫外線強度２．１ｍＷ／ｃｍ２で３０分間照射し、赤インクの退色を目視により下記３段階で判断した。
Ａ：良く退色している
Ｂ：退色していない部分がある
Ｃ：退色していない
【００４４】
基板との密着性は、水拭き試験、またはアルコール拭き試験によって評価した。すなわち、水あるいはアルコールでぬらしたキムワイプ（クレシア社製）でソーダライムガラス基板を１０往復してこすった後、次いで乾いたキムワイプで１０往復させて拭き取った後の塗膜の状態を目視により下記３段階で評価した。
Ａ：塗膜にキズがない
Ｂ：塗膜にキズがついている部分がある
Ｃ：塗膜に剥離がみられる
【００４５】
付着性試験はＪＩＳ Ｋ５４００に準拠した碁盤目テープ法で行った。切り傷間隔１ｍｍ、ますめ数１００で行った。
【００４６】
コーティング液の経時粘度安定性は、調製日当日と室温で３０日放置した後のコーティング剤の動粘度を、キヤノンフエンスケ粘度計（ＪＩＳ Ｋ２２８３準拠）でそれぞれ測定し、増粘率により判断した。
Ａ：増粘率５％未満
Ｂ：増粘率５０％未満
Ｃ：ゲル化または分離により測定不能
【００４７】
紫外線照射前後の水の接触角の変化は、次のようにして測定した。すなわち、薄膜にブラックライト（東芝製、２０Ｗ、紫外線強度２．０ｍＷ／ｃｍ２）で１時間紫外線を照射し、照射前後の水の接触角を協和界面科学（株）製、接触角計ＣＡ−Ｄ型にて測定した。測定環境は２５℃、７０ＲＴ％とした。
鉛筆硬度は鉛筆硬度試験法（ＪＩＳ Ｋ５４００）により測定した。
【００４８】
0003796403.tif 000002
【００４９】
0003796403.tif 000003
【産業上の利用可能性】
【００５０】
本発明によれば、光触媒能を十分に高い水準に維持し、経時増粘が極めて少なく作業性に優れたという特徴を有する光触媒性酸化物含有組成物を得ることができる。基材にこの組成物を塗布し硬化せしめた薄膜は透明で基材によく密着結合し、長期間にわたって基材に強固に結合して、光触媒能を示す。
【００５１】
本発明の光触媒性酸化物含有組成物から形成される薄膜は、紫外線の照射によって活性化し、特異な触媒作用を示す。従って、有害物質の除去による防汚作用、大気中のアンモニア、硫黄化合物などの分解浄化作用、細菌類の殺菌などの優れた機能を有する。
【００５２】
よって、セラミック、金属、ガラス、プラスチック、紙、木材、繊維、コンクリートなど多種に亘る基材上に、上記の薄膜を形成せしめてなる複合体は多くの分野での利用が期待される。そのような複合体の具体例としては、高速道路用照明（防汚性）、高速道路用透明防音壁（防汚性）、脱ＮＯＸ用防音壁（脱ＮＯＸ能）、蛍光灯（室内空間の脱臭、防汚による照度低下防止）、蛍光灯器具（防汚性）、鏡、ゴーグル、レンズ、窓ガラス（親水性、防曇性）、道路用広告、カンバン、ガードレール、支柱（防汚性）、タイル（防汚性、抗菌性）、建材、外壁材、窓ガラスなどの建築外装材料や建造物（防汚性）、壁紙、窓枠（防汚性）、ＣＲＴ、プラズマディスプレイ表示体（防汚性、防曇性）、液晶表示板などのプラスチック（防汚性）、自動車ボディ、電車、航空機、船舶などの金属製品およびその外装材（防汚性）、繊維製品（防汚性）などが挙げられる。